ПОСТОЯННЫЙ МАГНИТ И СПОСОБ ЕГО ИЗГОТОВЛЕНИЯ

1. Способ изготовления постоянного магнита, включающий в себя
нагревание спеченного магнита на основе железа-бора-редкоземельного элемента, расположенного в рабочей камере, до заданной температуры;
испарение испаряющегося материала, расположенного в той же самой или другой рабочей камере, причем этот испаряющийся материал включает в себя гидрид, содержащий, по меньшей мере, один из Dy и Tb;
обеспечение сцепления испаренного испаряющегося материала с поверхностью спеченного магнита; и
диффундирование атомов металла, по меньшей мере, одного из Dy и Tb сцепленного испаряющегося материала в зернограничную фазу спеченного магнита.
2. Способ изготовления постоянного магнита по п.1, в котором спеченный магнит и испаряющийся материал располагают на расстоянии друг от друга.
3. Способ изготовления постоянного магнита по п.1 или 2, дополнительно включающий в себя увеличение или снижение количества испарений при определенной температуре за счет варьирования удельной площади поверхности расположенного в рабочей камере испаряющегося материала, в результате чего регулируют подаваемое количество испаренного испаряющегося материала к поверхности спеченного магнита.
4. Способ изготовления постоянного магнита по п.1 или 2, дополнительно включающий в себя после того, как атомы металла, по меньшей мере, одного из Dy и Tb продиффундировали в зернограничную фазу спеченного магнита, проведение термообработки для снятия напряжений в постоянном магните при заданной температуре более низкой, чем упомянутая температура.
5. Способ изготовления постоянного магнита по п.1 или 2, дополнительно включающий в себя после того, как атомы металла, по меньшей мере, одного из Dy и Tb продиффундировали в зернограничную фазу спеченного магнита, разрезание постоянного магнита до заданной толщины в направлении, перпендикулярном направлению магнитного выравнивания.
6. Постоянный магнит, характеризующийся тем, что:
спеченный магнит на основе железа-бора-редкоземельного элемента, расположенный в рабочей камере, нагревают до заданной температуры;
испаряющийся материал, расположенный в той же самой или другой рабочей камере, нагревают для испарения испаряющегося материала, включающего в себя гидрид, содержащий, по меньшей мере, один из Dy и Tb;
испаренный испаряющийся материал вынуждают сцепляться с поверхностью спеченного магнита; и
атомы металла, по меньшей мере, одного из Dy и Tb сцепленного испаряющегося материала диффундируют в зернограничную фазу спеченного магнита.